(57)【特許請求の範囲】
【請求項１】
組成式ＳｒXＣａ1-XＡｌＳｉＮ3（但し、０≦ｘ≦１）で表される窒化物を母体とする蛍
光体の製造方法であって、
N元素及び金属元素から構成される錯体を含む原料を混合する工程と、
得られた原料混合物を焼成して前記窒化物を得る工程と、
を含むことを特徴とする
窒化物を母体とする蛍光体の製造方法。
【請求項２】
前記錯体が、O元素を含有することを特徴とする請求項１に記載の窒化物を母体とする蛍
光体の製造方法。
【請求項３】
前記錯体が、O元素及びH元素を含有することを特徴とする請求項1または２に記載の窒化
物を母体とする蛍光体の製造方法。
【請求項４】
前記錯体が、前記金属元素としてアルカリ土類金属元素の少なくとも１つを含むことを特
徴とする請求項1〜３のいずれかに記載の窒化物を母体とする蛍光体の製造方法。
【請求項５】
前記錯体が、少なくとも１つのカルボキシ基を含むことを特徴とする
請求項1〜４のいずれかに記載の窒化物を母体とする蛍光体の製造方法。
【請求項６】
前記錯体が、以下の一般式（Ｉ−１）又は（Ｉ−２）で表されるアミノカルボン酸系キレ
ート剤から構成されることを特徴とする
請求項1〜５のいずれかに記載の窒化物を母体とする蛍光体の製造方法。
【化１】
0005868542.tif 000010
（上記式（Ｉ−１）中、ｎは２又は３の整数であり、上記式（Ｉ−２）中、ｍは１又は２
の整数であり、Ｒは、エーテル結合を含んでいてもよく水酸基によって置換されていても
よい鎖状又は環状の炭素数１〜６のアルキル基である。）
【発明の詳細な説明】
【技術分野】
【０００１】
本発明は、窒化物または酸窒化物を母体とする蛍光体の製造方法に関し、特に、安定的かつ安価に、窒化物または酸窒化物を母体とする蛍光体の製造方法に関する。
【背景技術】
【０００２】
近年のＬＥＤの普及を支えている要因として、様々な種類の発光波長の蛍光体が開発されたことが挙げられるが、特に、高輝度の赤色蛍光体の開発が進展したことが大きい。この高輝度の赤色蛍光体としては、主に、窒素原子を含有する窒化物または酸窒化物を母体とする蛍光体が利用されている。
【０００３】
このような窒化物または酸窒化物を母体とする蛍光体としては、例えば、ＣａＡｌＳｉＮ3：Ｅｕ蛍光体（ＣＡＳＮ蛍光体）や、（Ｓｒ，Ｃａ）ＡｌＳｉＮ3：Ｅｕ蛍光体（ＳＣＡＳＮ蛍光体）が挙げられる（例えば、特許文献１参照）。この他にも、Ｃａ２Ｓｉ５Ｎ８：Ｅｕ、ＣａＳｉＮ２：Ｅｕ、ＳｉＡｌＯＮ：Ｅｕ等が挙げられる。これらの窒化物または酸窒化物を母体とする蛍光体の原料としては、主に、窒化カルシウムや窒化ストロンチウム等の無機アルカリ土類金属窒化物が用いられている。
【０００４】
しかし、この原料となる無機アルカリ土類金属窒化物は、入手コストが高価である。また、例えば、上記の窒化ストロンチウムが分解しやすいことがよく知られているように、化学的に不安定であり、２０００℃近傍を下回る低温条件では、所望とする化学反応が進行せず、所望の蛍光体が得られない。さらに、大気曝露させた場合も、所望とする化学反応が進行しない。
【０００５】
そのため、上記の窒化物蛍光体は、主に、大気曝露を回避できる密閉条件で製造されている。さらに、化学反応を進行させるために２０００℃近い高温及び高圧下で製造されている。
【０００６】
例えば、上記特許文献１の記載によれば、従来の窒化物または酸窒化物を母体とする蛍光体として、組成式Ｅｕ0.008Ｃａ0.992ＡｌＳｉＮ3で示される化合物を得るために、窒化カルシウム粉末等の無機化合物の粉末を原料に用いて、粉末の秤量、混合、成形の各工程を全て、水分１ｐｐｍ以下酸素１ｐｐｍ以下の窒素雰囲気を保持するグローブボックス内という密閉状態下で操作を行い、１ＭＰａ下で１８００℃という高温・高圧状態を２時間保持して合成を行うことが開示されている。
【０００７】
この他にも、例えば、従来の窒化物または酸窒化物を母体とする蛍光体として、ＳＣＡＳＮ蛍光体を得るために、前駆体（Ｃａ,Ｓr,Eu）(Ｓi0.5Al0.5)2を熱間等方圧加圧法(HIP)により焼結し、１９０ＭＰａ下で１９００℃を保持して窒化反応を進行させて合成を行うことも開示されている（非特許文献１及び非特許文献２参照）。
【０００８】
このように、従来の窒化物または酸窒化物を母体とする蛍光体の製造方法において、２０００℃近くもの高温及び高圧条件が必要とされる理由は、上記非特許文献２にも記載されているように、粉末状のＳｉ及びＡｌ原料に対する窒化反応において、窒化物層が表層に形成され、当該窒化物層により窒素の拡散が妨げられることによって、窒化反応が進行し難いものとなっていることが大きな要因と考えられている。
【０００９】
このようなことから、高輝度を呈する窒化物または酸窒化物を母体とする蛍光体を得るためには、現状では製造コストが相当に嵩むものとなっている。そのため、このような窒化物または酸窒化物を母体とする蛍光体の実用化に向けては、より緩和な反応条件で、且つ、安価に量産できる技術が求められているが、そのような技術は現在のところ見当たらない。
【先行技術文献】
【特許文献】
【００１０】
【特許文献１】特開２００６−８７２１号公報
【非特許文献】
【００１１】
【非特許文献１】Hiromu Watanabe and Naoto Kijima, Journal of Alloys and Compounds, vol.475, p.434-439, 2009
【非特許文献２】電気化学秋季大会予稿集、p.205, 2009
【発明の概要】
【発明が解決しようとする課題】
【００１２】
本発明は前記課題を解決するためになされたものであり、緩和な条件下で、安定的かつ安価に窒化物または酸窒化物を母体とする蛍光体を製造する製造方法の提供を目的とする。
【課題を解決するための手段】
【００１３】
本発明者らは、鋭意研究を重ねた結果、原料にN元素（窒素元素）及び金属元素から構成される錯体を用いることにより、上記課題を解決できる窒化物または酸窒化物を母体とする蛍光体が得られることを見出し、本発明を導き出した。
【００１４】
すなわち、本願に開示する窒化物または酸窒化物を母体とする蛍光体の製造方法は、N元素及び金属元素から構成される錯体を含む原料を混合する工程と、得られた原料混合物を焼成して窒化物または酸窒化物を得る工程と、を含むものである。
【００１５】
また、必要に応じて、本願に開示する蛍光体の製造方法は、前記錯体が、O元素（酸素元素）を含有するものである。また、必要に応じて、本願に開示する蛍光体の製造方法は、前記錯体が、O元素（酸素元素）及びH元素（水素元素）を含有するものである。
【００１６】
また、必要に応じて、本願に開示する蛍光体の製造方法は、前記錯体が、前記金属元素としてアルカリ土類金属元素の少なくとも１つを含むものである。前記金属元素は、アルカリ土類金属元素Ｍｇ、Ｓｒ、Ｃａ、及びＢａのうち少なくとも１つであることから、Ｍｇ、Ｓｒ、Ｃａ、及びＢａのうち２以上の元素が含まれる場合もあり、Ｍｇ、Ｓｒ、Ｃａ、及びＢａの全ての元素が含まれる場合もある。
【００１７】
また、必要に応じて、本願に開示する蛍光体の製造方法は、前記窒化物または酸窒化物が、組成式（Ｍｇ，Ｓｒ，Ｂａ）XＣａ1-XＡｌＳｉＮ3（但し、０≦ｘ≦１）、（Ｃａ，Ｓｒ，Ｂａ）2Ｓｉ5Ｎ8、ＳｉＡｌＯＮ、または（Ｃａ，Ｓｒ，Ｂａ）Ｓｉ2Ｏ2Ｎ2のいずれかであるものである。ここで、（Ｃａ，Ｓｒ，Ｂａ）の表記は、Ｃａ、Ｓｒ、及びＢａの少なくとも１つが含まれることを示し、Ｃａ、Ｓｒ、及びＢａのうち２以上の元素が含まれる場合もあり、Ｃａ、Ｓｒ、及びＢａの全ての元素が含まれる場合もある。
【図面の簡単な説明】
【００１８】
【図１】本発明に係る窒化物蛍光体のＸＲＤ測定結果を示す。
【図２】本発明に係る窒化物蛍光体の発光特性を示す発光スペクトルチャートを示す。
【図３】本発明に係る窒化物蛍光体のＸＲＤ測定結果を示す。
【図４】本発明に係る窒化物蛍光体のＸＲＤ測定結果を示す。
【図５】比較例のＸＲＤ測定結果を示す。
【発明を実施するための形態】
【００１９】
本実施形態に係る窒化物または酸窒化物を母体とする蛍光体の製造方法は、N元素及び金属元素から構成される錯体を含む原料を混合する工程と、得られた原料混合物を焼成して窒化物または酸窒化物を得る工程とを含む。
【００２０】
前記N元素及び金属元素から構成される錯体としては、各種の有機金属キレート錯体を用いることができるが、O元素（酸素元素）を含有することが好ましい。O元素を含有することによって、原料が安定化され、大気中で原料を混合することが可能となる。
【００２１】
さらに、前記錯体としては、O元素及びH元素を含有することが好ましい。このことによって、前記錯体に、O元素及びH元素から構成される安定的な官能基（例えば、カルボキシ基）が含まれることとなり、電子バランス的にも錯体の安定性が高まり、さらに原料が安定化され、大気中で確実に原料を混合することができる。
【００２２】
このような錯体としては、特に限定されないが、取扱いの容易さ、及び化学的な安定性から、カルボキシ基を含むアミノカルボン酸系キレート剤から構成されることが好ましい。
【００２３】
このアミノカルボン酸系キレート剤としては、例えば、エチレンジアミン四酢酸（ＥＤＴＡ）、グリコールエーテルジアミン四酢酸（ＥＧＴＡ）、ジアミノプロパノール四酢酸、１，２−シクロヘキサンジアミン四酢酸、イミノニ酢酸（ＩＤＡ）、ニトリロ三酢酸（ＮＴＡ）、ジヒドロキシエチルグリシン、ジエチレントリアミン五酢酸、エチレンジアミン二酢酸、エチレンジアミン二プロピオン酸、ヒドロキシエチレンジアミン三酢酸、ヘキサメチレンジアミン四酢酸、エチレンジアミンジ（ｏ−ヒドロキシフェニル）酢酸、ヒドロキシエチルイミノ二酢酸、１，３−ジアミノプロパン四酢酸、１，２−ジアミノプロパン四酢酸、ニトリロ三プロピオン酸、トリエチレンテトラミン六酢酸、エチレンジアミン二琥珀酸、１，３−ジアミノプロパン二琥珀酸、グルタミン酸−Ｎ，Ｎ−二酢酸、アスパラギン酸−Ｎ，Ｎ−二酢酸からなる群から選択される少なくとも１種を使用することができる。
【００２４】
このように、本実施形態で用いるアミノカルボン酸系キレート剤は、少なくとも１つのカルボキシ基が含まれていれば特に限定されるものではないが、入手のし易さ及び化学的安定性の点から、次の一般式（Ｉ−１）又は（Ｉ−２）で表されるものを用いることがより好ましい。
【化１】
0005868542.tif 000002
（上記式（Ｉ−１）中、ｎは２又は３の整数であり、上記式（Ｉ−２）中、ｍは１又は２の整数であり、Ｒは、エーテル結合を含んでいてもよく水酸基によって置換されていてもよい鎖状又は環状の炭素数１〜６のアルキル基である。）
【００２５】
上記一般式（Ｉ−１）で表されるアミノカルボン酸系キレート剤の具体例としては、次の化学式（Ｉ−１−１）で表されるイミノニ酢酸（ＩＤＡ）、及び化学式（Ｉ−１−２）で表されるニトリロ三酢酸（ＮＴＡ）を挙げることができる。
【化２】
0005868542.tif 000003
【００２６】
さらに、特にＳＣＡＳＮが合成され易いという点から、分子サイズがより大きい上記一般式（Ｉ−２）で表されるアミノカルボン酸系キレート剤を用いることがより好ましい。実際に、この一般式（Ｉ−２）で表されるアミノカルボン酸系キレート剤を用いることによって、従来のような２０００℃近い高温高圧下ではなく、１５００℃程度の低温状況下で確かにＳＣＡＳＮが合成されたことが確認されている（後述の実施例参照）。
【００２７】
この優れたメカニズムは詳細には解明されていないが、一般式（Ｉ−２）で表されるように、アミノカルボン酸系キレート剤の１分子中に窒素元素が複数存在することにより、ＳＣＡＳＮを構成する窒素元素が供給され易くなると共に、複数のカルボキシ基によりストロンチウム元素が取り込まれ外部への拡散（気散）が抑制されてＳＣＡＳＮが合成され易い状況が形成されているものと推察される。
【００２８】
このようなアミノカルボン酸系キレート剤の一例としては、上記Ｒが鎖状のアルキル基である場合の一例として、以下の化学式（Ｉ−２−１）で表されるエチレンジアミン四酢酸（ＥＤＴＡ）を用いることができる。
【化３】
0005868542.tif 000004
【００２９】
また、このようなアミノカルボン酸系キレート剤の一例として、上記Ｒが水酸基によって置換された鎖状のアルキル基である場合の一例として、以下の化学式（Ｉ−２−２）で表されるジアミノプロパノール四酢酸を用いることができる。
【化４】
0005868542.tif 000005
【００３０】
また、このようなアミノカルボン酸系キレート剤の一例として、上記Ｒがエーテル結合を含む鎖状のアルキル基である場合の一例として、以下の化学式（Ｉ−２−３）で表されるグリコールエーテルジアミン四酢酸（ＥＧＴＡ）を用いることができる。
【化５】
0005868542.tif 000006
【００３１】
また、このようなアミノカルボン酸系キレート剤の一例として、上記Ｒが環状のアルキル基である場合の一例として、以下の化学式（Ｉ−２−４）で表される１，２−シクロヘキサンジアミン四酢酸を用いることができる。
【化６】
0005868542.tif 000007
【００３２】
前記有機金属キレート錯体は、例えば、前記アミノカルボン酸系キレート剤としてエチレンジアミン四酢酸（ＥＤＴＡ）を用いる場合の一例では、以下のように、エチレンジアミン四酢酸（ＥＤＴＡ）と、エチレンジアミン四酢酸（ＥＤＴＡ）前記金属元素由来の金属イオンＭ（１価〜４価）を含む錯体とから構成することができる。
【００３３】
【化７】
0005868542.tif 000008
【００３４】
また、例えば、前記有機金属キレート錯体は、以下のように、前記アミノカルボン酸系キレート剤であるイミノニ酢酸（ＩＤＡ）と、前記金属元素由来の金属イオンＭ（１価〜４価）を含む錯体とから構成することができる。
【００３５】
【化８】
0005868542.tif 000009
【００３６】
前記錯体に含有される前記金属元素としては、特に限定されないが、有用な多種多様の蛍光体が合成できる点から、アルカリ土類金属元素の少なくとも１つであることが好ましく、例えば、カルシウム及びストロンチウムの少なくとも１つを選定することができる。  
【００３７】
例えば、カルシウムイオンを含む有機金属キレート錯体は、上記のエチレンジアミン四酢酸（ＥＤＴＡ）と、炭酸カルシウムを原料にして公知の手法に従って合成することができる。この炭酸カルシウムの他にも、他のカルシウム含有化合物を使用することができ、例えば、カルシウムを含有する酸化物、ハロゲン化物、硝酸塩、硫酸塩、及び有機物を使用することができる。
【００３８】
前記有機金属キレート錯体を用いて、例えば、窒化物を母体とする組成式ＳｒXＣａ1-XＡｌＳｉＮ3：Ｅｕ（但し、０≦ｘ≦１）で表される蛍光体を得る場合には、一部がＳｒで置換されていてもよいＣａを含有する前記有機金属キレート錯体と、Ａｌの窒化物、酸化物、及び炭化物から選択されるアルミニウム原料と、Ｓｉの窒化物、酸化物、及び炭化物から選択されるケイ素原料と、Ｅｕの酸化物及び窒化物から選択されるユーロピウム原料とを混合して窒素含有雰囲気中で焼成する焼成工程を含むことで製造される。
【００３９】
前記アルミニウム原料としては、例えば、窒化アルミニウム（ＡｌＮ）、酸化アルミニウム（Ａｌ２Ｏ３）、及び炭化アルミニウム（Ａｌ４Ｃ３）などから選ぶことができるが、取扱いの容易さから、窒化アルミニウム（ＡｌＮ）を用いることが好ましい。
【００４０】
前記ケイ素原料としては、例えば、窒化ケイ素（Ｓｉ３Ｎ４）、一酸化ケイ素（ＳｉＯ）、ニ酸化ケイ素（ＳｉＯ２）及び炭化ケイ素（ＳｉＣ）などから選ぶことができるが、取扱いの容易さから、窒化ケイ素（Ｓｉ３Ｎ４）を用いることが好ましい。
【００４１】
前記ユーロピウム原料としては、例えば、窒化ユーロピウム（ＥｕＮ）及び酸化ユーロピウム（Ｅｕ２Ｏ３）などから選ぶことができるが、取扱いの容易さから、酸化ユーロピウム（Ｅｕ２Ｏ３）を用いることが好ましい。
【００４２】
本発明の製造方法において、原料混合物の焼成は、窒素含有雰囲気下で、１８００℃より低い温度で行うことが好ましく、より好ましくは、１５００℃〜１７００℃の温度範囲で行うことである。この窒素含有雰囲気としては、窒素ガスが混入されたガス雰囲気であれば特に限定されないが、好ましくは、水素を０．１〜１０％含む窒素含有雰囲気下で行うことであり、またその温度範囲で保持する時間は０．５〜１００時間であることが好ましい。また窒素含有雰囲気で焼成を行う前に、大気雰囲気下で６００℃から１０００℃で仮焼成を行ってもよい。
【００４３】
上記焼成により得られた生成物をボールミルにより粉砕し、洗浄、分級を行うことで、発光効率、色純度、温度消光特性、熱処理特性、表面電荷特性、蛍光寿命特性、及び経時劣化特性に優れた窒化物蛍光体を製造することができる。
【００４４】
本発明により得られる窒化物または酸窒化物を母体とする蛍光体は、単独で、または、従来から知られた既存の蛍光体と組み合わせることにより、諸特性の優れた蛍光体として使用することができる。また、このような蛍光体を用いて構成される発光素子として使用することができる。さらに、このような発光素子を面光源又は点光源として備え、各種の電源駆動装置と組み合わせて、照明装置、表示装置、及び光源装置などの各種の発光装置として使用することができる。
【００４５】
このように、本発明の製造方法によれば、原料として高価且つ不安定な無機アルカリ土類金属窒化物を必要としないという優れた効果を奏する。さらに、その結果として、大気曝露しても原料が分解されること無く、反応が充分に進行するという優れた効果も奏する。
【００４６】
さらに、上記の本発明の製造方法に従えば、２０００℃近くの高温を必要とした従来の製造方法よりも低温で、且つ、大気曝露しても、ＣａＡｌＳｉＮ3：Ｅｕ蛍光体（ＣＡＳＮ蛍光体）や、（Ｓｒ，Ｃａ）ＡｌＳｉＮ3：Ｅｕ蛍光体（ＳＣＡＳＮ蛍光体）等の優れた窒化物または酸窒化物を母体とする蛍光体が得られることが確認されている（後述の実施例参照）。
【００４７】
このように優れた効果を奏するメカニズムは詳細には解明されていないが、原料となる有機金属キレート錯体が、上記で例示したエチレンジアミン四酢酸（ＥＤＴＡ）のようなキレート剤と１〜４価の金属イオンＭとが安定的に錯体形成されることによって、大気中でも安定性が維持され、さらに、反応溶媒に化学的に安定な水が使用されることにより、緩和な条件下でも反応が進行しやすくなり、その結果として、大気中でも原料が分解されることなく、従来よりも低温且つ安定的に反応が進行される状況が生み出されているものと推察される。
【００４８】
このメカニズムは、窒化物を得るための従来の炭素還元窒化法（有機物中の炭素元素が還元作用を示すことでＣａなどの金属元素を窒化させる手法）とは全く異なるものと考えられ、EDTA錯体に含有されるN元素が、CASNなどの窒化物または酸窒化物を母体とする蛍光体合成の大きな要因となっていることが推察される（後述の比較例参照）。
【００４９】
本発明の特徴を更に明らかにするため、以下に実施例を示すが、本発明はこの実施例によって制限されるものではない。
【００５０】
（実施例１）
（１−１）Ca・EDTA錯体の合成
エチレンジアミン四酢酸EDTA（片山化学株式会社製、特級）0.02molを100mlの純水に加え、ホットプレートで加熱した。このときEDTAは完全に溶解せず、固体として残っていた。作成したEDTA水溶液に炭酸カルシウム(CaCO3)(高純度化学研究所製):0.02molを徐々に加えたところ、EDTA及びCaCO3が共に溶解し透明の液体になった。得られた溶液を乾燥機で蒸発させ、水を完全に除去し、固体のCa・EDTAのキレート錯体が得られた。
【００５１】
（１−２）CASNの合成
CASN(CaAlSiN3:Eu0.03)の組成になるように、上記で得たCa・EDTA錯体、窒化アルミニウム(AlN)（東洋アルミニウム株式会社製、品番：JC）0.2070グラム、窒化ケイ素(Si3N４)（宇部興産株式会社製、品番:SN-E10）0.2340グラム、酸化ユーロピウム(Eu2O3)（高純度化学研究所製）0.0264グラムを電子天秤(メトラー・トレド株式会社製、品番:AB204-S）で評量し、乳鉢で30分混合を行った。得られた混合体をBNるつぼに入れて蓋をし、電気炉に入れた。1500℃〜1700℃の温度範囲内でN2雰囲気で4時間焼成を行った。得られた焼結体を乳鉢で解砕し、塩酸水溶液で洗浄を行い、乾燥機で乾燥させて、粉末を得た。
【００５２】
（１−３）ＸＲＤ分析
得られた粉末をX線回折装置（株式会社島津製作所製、品番XRD6100）で分析を行った。なお、対照例として、上記Ca・EDTA錯体の代わりに炭酸カルシウム（CaCO3）を原料に用いて、上記と同じ手順で得られた粉末に対しても、X線回折結果を行った。得られた結果を図１に示す。
【００５３】
図１の結果から、Ca・EDTA錯体を原料として用いた場合ではCaAlSiN3:Eu（CASN）特有のピークが得られた。これに対して、対照例の炭酸カルシウム（CaCO3）を原料に用いた場合ではCASNのピークと一致するピークは得られなかった。
【００５４】
さらに、外観においても、Ca・EDTA錯体を原料に用いた生成物は、CASN特有のきれいな赤色を呈していた。これに対して、対照例の炭酸カルシウム（CaCO3）を用いた生成物では、赤色とは異なり、黄土色を呈していた。
【００５５】
これらの結果から高価で不安定な無機アルカリ土類金属窒化物を原料に用いることなく、従来よりも低温条件で、大気曝露しても、CASNが合成できることが確認された。
【００５６】
（実施例２）
（２−１）EDTAキレート錯体を用いたSCASNの合成
Sr0.2Ca0.8AlSiN3:Euの組成になるように、上記で得たCa・EDTA錯体と同じようにSrCO3(堺工業株式会社製、品番SW-K)0.02molとEDTA0.02molとを用いて合成したSr・EDTA錯体と窒化アルミニウム(AlN) 0.2070グラム、窒化ケイ素(Si3N４) 0.2340グラム、酸化ユーロピウム(Eu2O3)を電子天秤で評量し、乳鉢で30分混合を行った。得られた混合体をBNるつぼに入れて蓋をし、電気炉に入れた。1500℃〜1700℃の温度範囲内でN2雰囲気で4時間焼成を行った。得られた焼結体を乳鉢で解砕し、塩酸水溶液で洗浄を行い、乾燥機で乾燥させて、粉末を得た。
【００５７】
（２−２）発光特性の測定
上記得られたCASN及びSCASNの各粉末に対して、分光光度計（日本分光株式会社製、品番:FP-6500）を用いて発光特性を測定した。測定結果を図２に示す。測定結果から、SCASNのピークは、CASNのピークよりも、短波長側にシフトしていることから、CaサイトにSrが確実に置換できていることが確認された。
【００５８】
以上の結果から、EDTA錯体を原料に用いることによって、CASN及びSCASNの窒化物蛍光体が得られることが確認できた。
【００５９】
（実施例３）
（３−１）イミノニ酢酸（ＩＤＡ）キレート錯体を使用したCASNの合成
上記実施例１と同じ手順で、EDTAの代わりに、同じアミノカルボン酸キレート錯体であるイミノ二酢酸（IDA）(東京化成工業株式会社製)を用いてCASNを合成した。
【００６０】
（３−２）ＸＲＤ分析
得られた粉末をX線回折装置（株式会社島津製作所製、品番XRD6100）で分析を行った。得られた結果を図3(a)に示す。測定結果から、EDTAを用いた場合と同じCASNのピークが得られた。このことから、EDTAの代わりに、イミノ二酢酸（IDA）を用いた場合であっても、CASNが合成できることが確認できた。
【００６１】
（実施例４）
（４−１）ニトリロ三酢酸（ＮＴＡ）キレート錯体を使用したCASNの合成
上記実施例１と同じ手順で、EDTAの代わりに、同じアミノカルボン酸キレート錯体であるニトリロ三酢酸（ＮＴＡ）(東京化成工業株式会社製)を用いてCASNを合成した。
【００６２】
（４−２）ＸＲＤ分析
得られた粉末をX線回折装置（株式会社島津製作所製、品番XRD6100）で分析を行った。得られた結果を図3(b)に示す。測定結果から、EDTAを用いた場合と同じCASNのピークが得られた。このことから、EDTAの代わりに、ニトリロ三酢酸（ＮＴＡ）を用いた場合であっても、CASNが合成できることが確認できた。
【００６３】
（実施例５）
（５−１）ジアミノプロパノール四酢酸キレート錯体を使用したCASNの合成
上記実施例１と同じ手順で、EDTAの代わりに、同じアミノカルボン酸キレート錯体であるジアミノプロパノール四酢酸(東京化成工業株式会社製)を用いてCASNを合成した。
【００６４】
（５−２）ＸＲＤ分析
得られた粉末をX線回折装置（株式会社島津製作所製、品番XRD6100）で分析を行った。得られた結果を図4(a)に示す。測定結果から、EDTAを用いた場合と同じCASNのピークが得られた。このことから、EDTAの代わりに、ジアミノプロパノール四酢酸を用いた場合であっても、CASNが合成できることが確認できた。
【００６５】
（実施例６）
（６−１）グリコールエーテルジアミン四酢酸（ＥＧＴＡ）キレート錯体を使用したCASNの合成
上記実施例１と同じ手順で、EDTAの代わりに、同じアミノカルボン酸キレート錯体であるグリコールエーテルジアミン四酢酸（ＥＧＴＡ）(東京化成工業株式会社製)を用いてCASNを合成した。
【００６６】
（６−２）ＸＲＤ分析
得られた粉末をX線回折装置（株式会社島津製作所製、品番XRD6100）で分析を行った。得られた結果を図4(b)に示す。測定結果から、EDTAを用いた場合と同じCASNのピークが得られた。このことから、EDTAの代わりに、グリコールエーテルジアミン四酢酸（ＥＧＴＡ）を用いた場合であっても、CASNが合成できることが確認できた。
【００６７】
（実施例７）
（７−１）シクロヘキサンジアミン四酢酸キレート錯体を使用したCASNの合成
上記実施例１と同じ手順で、EDTAの代わりに、同じアミノカルボン酸キレート錯体であるシクロヘキサンジアミン四酢酸(東京化成工業株式会社製)を用いてCASNを合成した。
【００６８】
（７−２）ＸＲＤ分析
得られた粉末をX線回折装置（株式会社島津製作所製、品番XRD6100）で分析を行った。得られた結果を図4(c)に示す。測定結果から、EDTAを用いた場合と同じCASNのピークが得られた。このことから、EDTAの代わりに、シクロヘキサンジアミン四酢酸を用いた場合であっても、CASNが合成できることが確認できた。
【００６９】
（比較例１）
（ａ−１）錯体の代替に酢酸カルシウムを原料に使用した合成
上記実施例１と同手順で、錯体を酢酸カルシウムに代替して、合成反応を行った。
【００７０】
（ａ−２）ＸＲＤ分析
得られた粉末をX線回折装置（株式会社島津製作所製、品番XRD6100）で分析を行った。得られた結果を図5に示す。測定結果から、CASNのピークとは全く一致しなかった。本発明に係る上記各実施例では、Ca・EDTAから窒化物であるCASNが合成できたが、酢酸カルシウム[Ca(CH3COO)2]からはCASNが合成できなかった。このことから、本発明に係る上記各実施例での合成反応は、有機物中のCが還元作用を示すことでCaを窒化させるという従来の炭素還元窒化法とは異なるものであることが考えられ、EDTA錯体に含有されるN元素がCASN合成の大きな要因となっていることが推察される。
【要約】
【課題】緩和な条件下で、安定的かつ安価に窒化物蛍光体を製造する製造方法を提供する。
【解決手段】窒化物または酸窒化物を母体とする蛍光体の製造方法は、N元素及び金属元素から構成される錯体を含む原料を混合する工程と、得られた原料混合物を焼成して窒化物または酸窒化物を得る工程とを含む。
【選択図】図１【図１】
0005868542.tif 000011
【図２】
0005868542.tif 000012
【図３】
0005868542.tif 000013
【図４】
0005868542.tif 000014
【図５】
0005868542.tif 000015